(57)【特許請求の範囲】
【請求項１】
ａｐ配座型ｔｒａｎｓ−１−クロロブタ−１，３−ジエン及びｃｉｓ−１−クロロブタ−１，３−ジエン：合計で１．５〜５質量％と、
２，３−ジクロロブタ−１，３−ジエン：２．０〜２０質量％と
を含有する原料モノマーを乳化重合して得たクロロプレンゴム。
【請求項２】
請求項１に記載のクロロプレンゴムを含むクロロプレンゴム組成物。
【請求項３】
請求項２に記載のクロロプレンゴム組成物を加硫した加硫物。
【請求項４】
請求項２に記載のクロロプレンゴム組成物を、成形後又は成形時に加硫して得た成形体。
【請求項５】
ブーツ部品、ホース部品、支承ゴム、シール材又はワイパーブレードであることを特徴とする請求項４に記載の成形体。
【請求項６】
ａｐ配座型ｔｒａｎｓ−１−クロロブタ−１，３−ジエン及びｃｉｓ−１−クロロブタ−１，３−ジエンを合計で１．５〜５質量％含有すると共に、２，３−ジクロロブタ−１，３−ジエンを２．０〜２０質量％含有する原料モノマーを、乳化重合するクロロプレンゴムの製造方法。
【発明の詳細な説明】
【技術分野】
【０００１】
本発明は、クロロプレンゴム、クロロプレンゴム組成物及びその加硫物、並びにこれらを使用した成形体に関する。より詳しくは、ワイパーブレード、ブーツ部材、ホース部材などのゴム成形体に使用されるクロロプレンゴムに関する。
【背景技術】
【０００２】
クロロプレンゴムは、耐熱性、耐候性、耐オゾン性及び耐薬品性などに優れており、一般的工業用ゴム製品、自動車用部品及び接着剤などの幅広い分野で使用されている。このようなクロロプレンゴム成形品は、一般に、クロロプレンゴムに、加硫剤、加硫促進剤及び充填剤などを配合したクロロプレンゴム組成物を、所定形状に成形した後、加硫することにより、製造される。
【０００３】
一方、クロロプレンゴムには、低温特性、特に、低温下での圧縮永久歪や動的特性が劣るという問題点がある。そこで、従来、特定の軟化剤を配合することにより、耐低温性向上を図ったクロロプレンゴム組成物が提案されている（例えば、特許文献１〜３参照。）。
【先行技術文献】
【特許文献】
【０００４】
【特許文献１】特開２００４−２６９５９４号公報
【特許文献２】特開２００４−３２３５７２号公報
【特許文献３】特開２００４−３２３５７３号公報
【発明の概要】
【発明が解決しようとする課題】
【０００５】
しかしながら、前述した従来の技術は、配合技術による改良手法であり、この方法の場合、更なる低温特性向上のために、軟化剤の添加量を増加すると、成形時に軟化剤が表面からブリードし、クロロプレンゴム組成物と金型との接着性を低下させる原因となる。このため、配合組成ではなく、クロロプレンゴム（ポリマー）自体の低温特性改善が求められている。
【０００６】
そこで、本発明は、低温特性が優れたクロロプレンゴム、クロロプレンゴム組成物及びその加硫物並びに成形体を提供することを主目的とする。
【課題を解決するための手段】
【０００７】
本発明者は、前述した課題を解決するために、クロロプレンゴムの低温特性に影響を与える原料モノマー中の１−クロロブタ−１，３−ジエンについて、鋭意実験検討を行った結果、以下に示す知見を得た。１−クロロブタ−１，３−ジエンには、ａｐ配座ｔｒａｎｓ−１−クロロブタ−１，３−ジエン、ｃｉｓ−１−クロロブタ−１，３−ジエン及びその他の異性体が存在する。そして、これらの異性体の中でも、特に、ａｐ配座型ｔｒａｎｓ−１−クロロブタ−１，３−ジエン及びｃｉｓ−１−クロロブタ−１，３−ジエンが、クロロプレンゴムの耐結晶性を改善し、低温特性を向上させる効果が高いことを見出し、本発明に至った。
【０００８】
即ち、本発明に係るクロロプレンゴムは、ａｐ配座型ｔｒａｎｓ−１−クロロブタ−１，３−ジエン及びｃｉｓ−１−クロロブタ−１，３−ジエン：合計で１．５〜５質量％と、
２，３−ジクロロブタ−１，３−ジエン：２．０〜２０質量％と
を含有する原料モノマーを乳化重合して得たものである。
本発明においては、原料モノマーが、ａｐ配座型ｔｒａｎｓ−１−クロロブタ−１，３−ジエン、ｃｉｓ−１−クロロブタ−１，３−ジエン及び２，３−ジクロロブタ−１，３−ジエンを、特定量含有しているため、低温特性が安定する。
【０００９】
本発明に係るクロロプレンゴム組成物は、前述したクロロプレンゴムを含有するものである。
また、本発明に係る加硫物は、前述したクロロプレンゴム組成物を加硫したものである。
更に、本発明に係る成形体は、前述したクロロプレンゴム組成物を、成形後又は成形時に加硫したものであり、例えば、ブーツ部品、ホース部品、支承ゴム、シール材又はワイパーブレードなどである。
【００１０】
本発明に係るクロロプレンゴムの製造方法は、ａｐ配座型ｔｒａｎｓ−１−クロロブタ−１，３−ジエン及びｃｉｓ−１−クロロブタ−１，３−ジエンを合計で１．５〜５質量％含有すると共に、２，３−ジクロロブタ−１，３−ジエンを２．０〜２０質量％含有する原料モノマーを、乳化重合する。
【発明の効果】
【００１１】
本発明によれば、ａｐ配座型ｔｒａｎｓ−１−クロロブタ−１，３−ジエン、ｃｉｓ−１−クロロブタ−１，３−ジエン及び２，３−ジクロロブタ−１，３−ジエンを、特定量含有する原料モノマーを乳化重合しているため、加硫物や成形体としたときに、従来よりも優れた低温特性が得られる。
【発明を実施するための形態】
【００１２】
以下、本発明を実施するための形態について、詳細に説明する。なお、本発明は、以下に説明する実施形態に限定されるものではない。
【００１３】
（第１の実施形態）
先ず、本発明の第１の実施形態に係るクロロプレンゴムについて説明する。本実施形態のクロロプレンゴムは、ａｐ配座型ｔｒａｎｓ−１−クロロブタ−１，３−ジエン及びｃｉｓ−１−クロロブタ−１，３−ジエンを合計で０．５質量％以上含有すると共に、２，３−ジクロロブタ−１，３−ジエンを２．０質量％以上含有する原料モノマーを乳化重合することにより得られる。
【００１４】
なお、原料モノマーの残部（主成分）は、主に２−クロロ−１，３−ブタジエン（以下、クロロプレンと記す。）であるが、スチレン及びその誘導体、アクリロニトリル及びメタクリレートなどのクロロプレンと重合可能な他の単量体が含まれていてもよい。
【００１５】
［１−クロロブタ−１，３−ジエン：０．５質量％以上］
下記化学式１に示すａｐ配座型ｔｒａｎｓ−１−クロロブタ−１，３−ジエン、及び下記化学式２に示すｃｉｓ−１−クロロブタ−１，３−ジエンは、例えばアセチレン法によりクロロプレンを製造する際に副生成物として得られる。そして、クロロプレンと共に重合すると、加硫後の低温特性が向上する。
【００１６】
【化１】
0005250659.tif 000002
【００１７】
【化２】
0005250659.tif 000003
【００１８】
しかしながら、モノマー中の含有量が、ａｐ配座型ｔｒａｎｓ−１−クロロブタ−１，３−ジエン及びｃｉｓ−１−クロロブタ−１，３−ジエンの合計で０．５質量％未満の場合、低温特性が低下する。具体的には、低温下における永久圧縮歪みが低下する。
【００１９】
なお、原料モノマーにおけるａｐ配座型ｔｒａｎｓ−１−クロロブタ−１，３−ジエン及びｃｉｓ−１−クロロブタ−１，３−ジエンの含有量の上限値は、特に限定されるものではないが、加工安全性の観点から、５質量％以下とすることが望ましい。なお、ここでいう「加工安全性」とは、成形中に加硫して成形不良が発生しないように、加硫するまでに十分な時間が確保されているという意味であり、一般的にはスコーチタイムと関係される概念である。
【００２０】
［２，３−ジクロロブタ−１，３−ジエン：２．０質量％以上］
２，３−ジクロロブタ−１，３−ジエンは、クロロプレンゴムの結晶性を不規則化させ、加硫後の低温特性を向上させる効果がある。しかしながら、その含有量がモノマー全量あたり２．０質量％未満の場合、十分な改善効果が得られない。そこで、本実施形態のクロロプレンゴムでは、原料モノマー中の２，３−ジクロロブタ−１，３−ジエン含有量を２．０質量％以上としている。
【００２１】
一方、原料モノマーにおける２，３−ジクロロブタ−１，３−ジエン含有量の上限値は、特に限定されるものではないが、多量に添加すると脆化温度が上昇したり、機械的強度が低下したりするため、モノマー全量あたり２０質量％以下に抑えることが望ましい。
【００２２】
［製造方法］
次に、本実施形態のクロロプレンゴムの製造方法について説明する。本実施形態のクロロプレンゴムの製造方法では、クロロプレンを主成分とする原料モノマーを、乳化重合する。その際、原料モノマーのａｐ配座型ｔｒａｎｓ−１−クロロブタ−１，３−ジエン及びｃｉｓ−１−クロロブタ−１，３−ジエン含有量を合計で０．５質量％以上とし、２，３−ジクロロブタ−１，３−ジエン含有量を２．０質量％以上とする。
【００２３】
ここで、原料モノマーにおけるａｐ配座型ｔｒａｎｓ−１−クロロブタ−１，３−ジエン及びｃｉｓ−１−クロロブタ−１，３−ジエン含有量を合計で０．５質量％以上とする方法は、特に限定されるものではないが、例えば、ａｐ配座型ｔｒａｎｓ−１−クロロブタ−１，３−ジエン含有量及びｃｉｓ−１−クロロブタ−１，３−ジエン含有量が異なるクロロプレンを用意し、それらを適宜混合して使用する方法がある。また、ａｐ配座型ｔｒａｎｓ−１−クロロブタ−１，３−ジエン及びｃｉｓ−１−クロロブタ−１，３−ジエンを、他の異性体から分離し、原料モノマーに直接添加してもよい。
【００２４】
なお、これら２，３−ジクロロブタ−１，３−ジエン、ａｐ配座型ｔｒａｎｓ−１−クロロブタ−１，３−ジエン及びｃｉｓ−１−クロロブタ−１，３−ジエンは、一度に全量を添加してもよいが、複数回に分割して添加することもできる。分割添加の方法は、特に限定されるものではないが、例えば、所定量を重合開始時に配合し、クロロプレンの転化率が特定の範囲の間に、残りを、一度に又は複数回に分けて、添加する方法がある。
【００２５】
また、乳化重合に使用する乳化／分散剤としては、通常のロジン酸のアルカリ金属塩を用いることができる。特に、着色安定性の観点から、不均化ロジン酸のナトリウム及び／又はカリウム塩を使用することが好ましい。
【００２６】
更に、本発明の効果を損なわない範囲で、乳化／分散剤として、ロジン酸のアルカリ金属塩以外の他の構造を有するものを併用することもできる。ロジン酸のアルカリ金属塩と併用可能な乳化／分散剤としては、カルボン酸型、スルホン酸型、硫酸エステル型などがあり、例えば、炭素数が８〜２０個のアルキルスルホネート、アルキルアリルスルホネート、ナルタリンスルホン酸ナトリウムとホルムアルデヒドの縮合物、ポリオキシエチレンアシルエーテル、ポリオキシエチレンアルキルフェノール、ソルビタン脂肪酸エステル、ポリオキシエチレンアシルエステルなどが挙げられるが、これらに限定されるものではない。
【００２７】
乳化重合に使用する重合開始剤は、特に限定されるものではなく、通常のクロロプレンの乳化重合に使用されるものを使用することができる。具体的には、過硫酸カリウムなどの過硫酸塩、第３−ブチルヒドロパーオキサイドなどの有機過酸化物などが好適に用いられる。
【００２８】
連鎖移動剤も、特に限定されるものではなく、通常のクロロプレンの乳化重合に使用されるものが使用できる。具体的には、ｎ−ドデシルメルカプタンやｔｅｒｔ−ドデシルメルカプタンなどの長鎖アルキルメルカプタン類、ジイソプロピルキサントゲンジスルフィドやジエチルキサントゲンジスルフィドなどのジアルキルキサントゲンジスルフィド類、ヨードホルムなどの公知の連鎖移動剤を使用することができる。
【００２９】
一方、クロロプレンラテックスの重合温度は、特に限定されるものではなく、一般に乳化重合が行われる範囲とすることができるが、低温特性改善及び生産性の観点から、重合温度は３３〜５８℃が好適である。
【００３０】
重合を停止する際に添加する重合停止剤は、特に限定されるものではなく、通常用いられているものを使用することができる。具体的には、フェノチアジン、パラ−ｔ−ブチルカテコール、ハイドロキノン、ハイドロキノンモノメチルエーテル、ジエチルヒドロキシルアミンなどを用いることができる。前述した重合工程で得られクロロプレン重合体（クロロプレンゴム）の最終重合率は、特に限定するものではなく、０〜１００％の範囲内で任意に調節することができる。ただし、生産性を考慮すると、クロロプレン重合体の最終重合率は、３０％以上とすることが好ましい。
【００３１】
次に、重合工程により得られた重合液から、未反応単量体の除去（脱モノマー）を行う。その方法は、特に限定されるものではなく、減圧加熱などの公知の方法を適用することができる。
【００３２】
以上詳述したように、本実施形態のクロロプレンゴムでは、原料モノマーに２，３−ジクロロブタ−１，３−ジエンを２．０質量％以上配合しているため、結晶性を改善することができる。また、原料モノマーにおけるａｐ配座型ｔｒａｎｓ−１−クロロブタ−１，３−ジエン及びｃｉｓ−１−クロロブタ−１，３−ジエンの含有量を０．５質量％以上にしているため、効率的にかつ安定して、低温特性を向上させることができる。その結果、安定して優れた低温特性を発揮するクロロプレンゴムが得られる。
【００３３】
（第２の実施形態）
次に、本発明の第２の実施形態に係るクロロプレンゴム組成物について説明する。本実施形態のクロロプレンゴム組成物は、前述したクロロプレンゴムに、加硫剤、加硫促進剤、充填剤、補強剤、軟化剤、可塑剤、滑剤、老化防止剤、安定剤、シランカップリング剤及び受酸剤などを配合したものである。
【００３４】
本実施形態のクロロプレンゴム組成物に添加可能な加硫剤としては、例えば、ベリリウム、マグネシウム、亜鉛、カルシウム、バリウム、ゲルマニウム、チタニウム、錫、ジルコニウム、アンチモン、バナジウム、ビスマス、モリブデン、タングステン、テルル、セレン、鉄、ニッケル、コバルト、オスミウムなどの金属単体、及びこれらの酸化物や水酸化物などを使用することができる。これら金属化合物のなかでも、特に、酸化カルシウムや酸化亜鉛、二酸化アンチモン、三酸化アンチモン、酸化マグネシウムが、加硫効果が高いため好ましい。なお、これらの加硫剤は２種以上を併用して用いてもよい。
【００３５】
また、加硫促進剤としては、例えば、チオウレア系加硫促進剤、チウラム系加硫促進剤、スルフェンアミド系加硫促進剤などを使用することができる。これらの中でも、特に、エチレンチオウレアが、加工性及び加硫物の物性バランスが優れるため、好ましい。なお、これらの加硫剤促進剤は２種以上を併用して用いてもよい。
【００３６】
本実施形態のクロロプレンゴム組成物に配合される充填剤及び補強剤は、通常のクロロプレンゴム用途に使用されているものを用いることができ、例えば、カーボンブラック、シリカ、クレー、タルク、炭酸カルシウムなどが挙げられる。
【００３７】
また、可塑剤も、通常のクロロプレンゴム用途に使用されている可塑剤を用いることができ、例えば、ジオクチルフタレート、ジオクチルアジペートなどが挙げられる。
【００３８】
老化防止剤としては、通常のクロロプレンゴム用途に使用されている老化防止剤を用いることができる。具体的には、アミン系老化防止剤、イミダゾール系老化防止剤、カルバミン酸金属塩、フェノール系老化防止剤、ワックスなどを使用することができ、これらは単独のみならず併用することもできる。特に、これらの老化防止剤のなかでも、アミン系老化防止剤である４，４’−ビス（α，α−ジメチルベンジル）ジフェニルアミン、オクチル化ジフェニルアミンなどを用いると、成形体の耐熱性を向上させることができる。
【００３９】
軟化剤としては、通常のクロロプレンゴム用途に使用されている軟化剤を用いることができる。具体的には、潤滑油、プロセスオイル、パラフィン、流動パラフィン、ワセリン、石油アスファルトなどの石油系軟化剤、ナタネ油、アマニ油、ヒマシ油、ヤシ油などの植物油系軟化剤を使用することができ、これらは単独のみならず併用することもできる。
【００４０】
本実施形態のクロロプレンゴム組成物は、例えばプレス加硫、射出成形加硫、加硫缶加硫、ＵＨＦ加硫、ＬＣＭ加硫、ＨＦＢ加硫などの公知の方法で加硫し、加硫体とすることができる。その際の加硫温度は、クロロプレンゴム組成物の組成や加硫剤の種類によって適宜設定することができるが、通常は１４０〜１９０℃の範囲が好ましく、１５０〜１８０℃の範囲がより好ましい。
【００４１】
以上詳述したように、本実施形態のクロロプレンゴム組成物は、２，３−ジクロロブタ−１，３−ジエンを特定量含有すると共に、ａｐ配座型ｔｒａｎｓ−１−クロロブタ−１，３−ジエン及びｃｉｓ−１−クロロブタ−１，３−ジエンを特定量含有する原料モノマーを乳化重合したクロロプレンゴムを使用しているため、効率的にかつ安定して耐結晶性を向上させることができる。その結果、本実施形態のクロロプレンゴム組成物から製造された加硫物では、安定して優れた低温特性が得られる。
【００４２】
（第３の実施形態）
次に、本発明の第３の実施形態に係る成形体について説明する。本実施形態の成形体は、前述した第１の実施形態のクロロプレンゴム組成物を、成形後又は成形と同時に加硫して得たものである。成形体の具体例としては、例えば等速ジョイントブーツ、ボールジョイントブーツ、ラック＆ピニオンブーツなどのブーツ部品、オイルホース、フューエルベーパーホース、エアホース、ターボチャージャーホース、パワーステアリングホース、ブレーキホース、エアコンホース、高圧ホースなどのホース部品、エンジンマウント防振ゴム、マフラーハンガー、支承ゴム、空気ばね、オイルシールやＯリングなどのシール材、及びワイパーブレードなどが挙げられる。
【００４３】
その成形方法は、特に限定されるものではないが、プレス成形、射出成形及び押出成形などを適用することができる。例えば、成形体がワイパーブレード又は自動車用防振ゴムや産業用防振ゴムなどの防振材である場合は、プレス成形や射出成形により形成することができる。
【００４４】
本実施形態の成形体は、前述した第１の実施形態のクロロプレンゴムを使用しているため、従来に比べて、効率的にかつ安定して、耐結晶性を向上させることができる。その結果、低温下における圧縮永久歪などの低温特性が向上すると共に、この優れた低温特性を安定して得ることができる。
【実施例】
【００４５】
以下、本発明の実施例及び比較例を挙げて、本発明の効果について具体的に説明する。
【００４６】
本実施例においては、下記表１に示す組成の原料モノマーを使用して、実施例１〜４及び比較例１〜３のクロロプレンゴムを作製し、その特性について評価した。
【００４７】
【表１】
0005250659.tif 000004
【００４８】
次に、これら実施例及び比較例の各クロロプレンゴムを使用し、下記表２に示す配合の組成物を作製し、以下に示す方法及び条件で、「硬さ」、「加工特性」、「引張強度」、「低温圧縮永久歪」について評価した。
【００４９】
【表２】
0005250659.tif 000005
【００５０】
（硬さ）
ＪＩＳ  Ｋ  ６２５０に基づいてテストピースを作製し（加硫条件：１４１℃×２５分間）、ＪＩＳ  Ｋ  ６２５３に基づいて、各加硫物（加硫ゴム）の硬度測定を行った。
【００５１】
（加工特性）
上記表２に示す組成の各クロロプレンゴム組成物について、ＪＩＳ Ｋ  ６３００に基づいて、１２５℃におけるスコーチタイムを測定した。
【００５２】
（引張強度）
ＪＩＳ  Ｋ  ６２５０に基づいてテストピースを作製し（加硫条件：１４１℃×２５分間）、ＪＩＳ  Ｋ  ６２５３に基づいて引張試験を行い、各加硫物（加硫ゴム）の強度及び伸びを測定した。
【００５３】
（圧縮永久歪）
上記表２に示す組成の各クロロプレンゴム組成物を、１４１℃で３５分間加硫したものについて、ＪＩＳ  Ｋ  ６２６２に基づいて、０℃の温度条件下で７０時間試験したときの圧縮永久歪を測定した。
【００５４】
また、実施例及び比較例の各クロロプレンゴムを使用して、下記表３に示す配合の組成物を作製し、ゲーマン捻り試験を行った。
【００５５】
【表３】
0005250659.tif 000006
【００５６】
（ゲーマンＴ１０）
上記表３に示す組成の各ポリクロロプレンゴム組成物を、１４１℃で２５分間加硫したものについて、ＪＩＳ  Ｋ  ６２６１に基づいて、ゲーマンねじり試験を実施した。そして、常温における１８０°ねじりモジュラスの１０倍になる温度（Ｔ１０）を求め、この値により各ポリクロロプレンゴム組成物の低温特性を評価した。
【００５７】
以上の結果を下記表４にまとめて示す。
【００５８】
【表４】
0005250659.tif 000007
【００５９】
上記表４に示すように、２，３−ジクロロブタ−１，３−ジエンは含有するが、ａｐ配座型ｔｒａｎｓ−１−クロロブタ−１，３−ジエン及びｃｉｓ−１−クロロブタ−１，３−ジエンを含有しない原料モノマーを乳化重合した比較例１のクロロプレンゴムは、低温圧縮永久歪が劣っていた。また、２，３−ジクロロブタ−１，３−ジエン及びａｐ配座型ｔｒａｎｓ−１−クロロブタ−１，３−ジエンを含有しない原料モノマーを乳化重合した比較例２のクロロプレンゴム、並びに、クロロプレンのみを乳化重合した比較例３のクロロプレンゴムも、低温圧縮永久歪が劣っていた。
【００６０】
これに対して、ａｐ配座型ｔｒａｎｓ−１−クロロブタ−１，３−ジエン及びｃｉｓ−１−クロロブタ−１，３−ジエン：合計で０．５質量％以上と、２，３−ジクロロブタ−１，３−ジエン：２．０質量％以上とを含有する原料モノマーを乳化重合して得た実施例１〜４のクロロプレンゴムは、低温圧縮永久歪みが良好で、加工性及び機械特性も十分であった。
【００６１】
以上の結果から、本発明によれば、低温特性に優れたクロロプレンゴムが得られることが確認された。